(57)【要約】【課題】曲げ弾性率の低下を抑制しつつ、耐衝撃強さが向上している樹脂成形体が得られる樹脂組成物の提供。【解決手段】重量平均分子量３万以上９万以下、及び置換度２．１以上２．６以下であるセルロースアセテートと、ポリヒドロキシアルカノエートと、を有する樹脂組成物。【選択図】なし【特許請求の範囲】
【請求項１】
重量平均分子量３万以上９万以下、及び置換度２．１以上２．６以下であるセルロースアセテートと、
ポリヒドロキシアルカノエートと、
を有する樹脂組成物。
【請求項２】
樹脂組成物全量に対する前記セルロースアセテートの含有量を（Ａ）、樹脂組成物全量に対する前記ポリヒドロキシアルカノエートの含有量を（Ｂ）としたとき、前記（Ａ）と前記（Ｂ）との含有比率（（Ｂ）／（Ａ））が、質量比で、０．００５以上０．１以下である請求項１に記載の樹脂組成物。
【請求項３】
前記ポリヒドロキシアルカノエートが、３−ヒドロキシブチレートと３−ヒドロキシヘキサノエートとの共重合体である請求項１又は請求項２に記載の樹脂組成物。
【請求項４】
前記３−ヒドロキシブチレートと３−ヒドロキシヘキサノエートとの共重合体に対する、前記３−ヒドロキシヘキサノエートの共重合比が、３モル％以上２０モル％以下である請求項３に記載の樹脂組成物。
【請求項５】
さらに、可塑剤を含む請求項１〜請求項４のいずれか１項に記載の樹脂組成物。
【請求項６】
前記可塑剤が、アジピン酸エステルを含有する化合物である請求項５に記載の樹脂組成物。
【請求項７】
請求項１〜請求項６のいずれか１項に記載の樹脂組成物を成形した樹脂成形体。
【請求項８】
前記樹脂成形体が、射出成形体である請求項７に記載の樹脂成形体。
【発明の詳細な説明】
【技術分野】
【０００１】
本発明は、樹脂組成物および樹脂成形体に関する。
【背景技術】
【０００２】
従来、樹脂組成物としては種々のものが提供され、各種用途に使用されている。樹脂組成物は、特に、家電製品や自動車の各種部品、筐体等に使用されている。また、事務機器、電子電気機器の筐体などの部品にも熱可塑性樹脂が使用されている。
近年では、植物由来の樹脂が利用されており、従来から知られている植物由来の樹脂の一つにセルロース誘導体がある。
【０００３】
例えば、特許文献１には、「セルロースエステル樹脂と、アジピン酸エステルを含む化合物と、ポリヒドロキシアルカノエートと、を含有する樹脂組成物」が開示されている。
【先行技術文献】
【特許文献】
【０００４】
【特許文献１】特開２０１６−０６９４２３号公報
【発明の概要】
【発明が解決しようとする課題】
【０００５】
従来、セルロースの水酸基の一部または全部がアセチル基で置換されたセルロースアセテートに、アジピン酸エステルを含む化合物とポリヒドロキシアルカノエートとを配合した樹脂組成物を用いて得られた樹脂成形体が知られている。しかし、この樹脂成形体は、曲げ弾性率が低下し、耐衝撃強さが低い場合があった。
【０００６】
本発明の課題は、セルロースアセテートとポリヒドロキシアルカノエートとを含む樹脂組成物において、セルロースアセテートの重量平均分子量が、３万未満である場合、若しくは９万超である場合、又は、セルロースアセテートの置換度が、２．１未満である場合、若しくは２．６超である場合に比べ、曲げ弾性率の低下を抑制しつつ、耐衝撃強さが向上している樹脂成形体が得られる樹脂組成物を提供することにある。
【課題を解決するための手段】
【０００７】
上記課題は、以下の本発明によって達成される。
【０００８】
請求項１に係る発明は、
重量平均分子量３万以上９万以下、及び置換度２．１以上２．６以下であるセルロースアセテートと、
ポリヒドロキシアルカノエートと、
を有する樹脂組成物。
【０００９】
請求項２に係る発明は、
樹脂組成物全量に対する前記セルロースアセテートの含有量を（Ａ）、樹脂組成物全量に対する前記ポリヒドロキシアルカノエートの含有量を（Ｂ）としたとき、前記（Ａ）と前記（Ｂ）との含有比率（（Ｂ）／（Ａ））が、質量比で、０．００５以上０．１以下である請求項１に記載の樹脂組成物。
【００１０】
請求項３に係る発明は、
前記ポリヒドロキシアルカノエートが、３−ヒドロキシブチレートと３−ヒドロキシヘキサノエートとの共重合体である請求項１又は請求項２に記載の樹脂組成物。
請求項４に係る発明は、
前記３−ヒドロキシブチレートと３−ヒドロキシヘキサノエートとの共重合体に対する、前記３−ヒドロキシヘキサノエートの共重合比が、３モル％以上２０モル％以下である請求項３に記載の樹脂組成物。
【００１１】
請求項５に係る発明は、
さらに、可塑剤を含む請求項１〜請求項４のいずれか１項に記載の樹脂組成物。
請求項６に係る発明は、
前記可塑剤が、アジピン酸エステルを含有する化合物である請求項５に記載の樹脂組成物。
【００１２】
請求項７に係る発明は、
請求項１〜請求項６のいずれか１項に記載の樹脂組成物を成形した樹脂成形体。
請求項８に係る発明は、
前記樹脂成形体が、射出成形体である請求項７に記載の樹脂成形体。
【発明の効果】
【００１３】
請求項１に係る発明によれば、セルロースアセテートとポリヒドロキシアルカノエートとを含む樹脂組成物において、セルロースアセテートの重量平均分子量が、３万未満である場合、若しくは９万超である場合、又は、セルロースアセテートの置換度が、２．１未満である場合、若しくは２．６超である場合に比べ、曲げ弾性率の低下を抑制しつつ、耐衝撃強さが向上している樹脂成形体が得られる樹脂組成物が提供される。
【００１４】
請求項２に係る発明によれば、樹脂組成物全量に対するセルロースアセテートの含有量（Ａ）と、樹脂組成物全量に対するポリヒドロキシアルカノエートの含有量（Ｂ）との含有比率（（Ｂ）／（Ａ））が、質量比で、０．００５未満である場合、又は０．１超の場合に比べ、曲げ弾性率の低下を抑制しつつ、耐衝撃強さが向上している樹脂成形体が得られる樹脂組成物が提供される。
【００１５】
請求項３、４に係る発明によれば、ポリヒドロキシアルカノエートが、３−ヒドロキシブチレートの単独重合体である場合に比べ、耐衝撃強さが向上している樹脂成形体が得られる樹脂組成物が提供される。
【００１６】
請求項５、６に係る発明によれば、セルロースアセテートの重量平均分子量が、３万未満である場合、若しくは９万超である場合、又は、セルロースアセテートの置換度が、２．１未満である場合、若しくは２．６超である場合に比べ、樹脂組成物が、さらに可塑剤を含んでいるときであっても、耐衝撃強さが向上している樹脂成形体が得られる樹脂組成物が提供される。
【００１７】
請求項７、８に係る発明によれば、セルロースアセテートとポリヒドロキシアルカノエートとを含む樹脂組成物において、セルロースアセテートの重量平均分子量が、３万未満である場合、若しくは９万超である場合、又は、セルロースアセテートの置換度が、２．１未満である場合、若しくは２．６超である場合の樹脂組成物を適用したときに比べ、曲げ弾性率の低下を抑制しつつ、耐衝撃強さが向上している樹脂成形体が提供される。
【発明を実施するための形態】
【００１８】
以下、本発明の樹脂組成物および樹脂成形体の一例である実施形態について説明する。
【００１９】
＜樹脂組成物＞
本実施形態に係る樹脂組成物は、セルロースアセテートと、ポリヒドロキシアルカノエートとを有する。そして、セルロースアセテートは、重量平均分子量が３万以上９万以下であり、置換度が２．１以上２．６以下である。
【００２０】
従来、セルロースは、その強固な分子内、分子間水素結合力から高い曲げ弾性率を示しており、金属代替など、従来の樹脂材料では適用し難かった分野へ応用できる可能性がある。
しかしながら、セルロースは、剛直な化学構造のため、未変性のセルロースの状態では熱可塑性、有機溶剤への溶解性がほとんどないため、射出成形、キャスト成形などの成形加工の用途としては、あまり用いられていない。
そこで、セルロース水酸基の少なくとも一部をアシル基で置換したセルロースアシレート（アシル化セルロース誘導体）とした上で、可塑剤を加えて成形性を持たせる技術が知られている。
【００２１】
しかし、成形可能な状態になるほどの可塑性が得られるまで可塑剤を含ませると、得られた樹脂成形体は、曲げ弾性率が低下してしまう場合があった。
一方、曲げ弾性率（例えば、３０００ＭＰａ以上）を従来の樹脂材料と差別化できるように、可塑剤の含有量を抑制すると、可塑性が不足しやすくなる。特に、射出成形では、成形温度を高温で行うため、成形体が着色してしまう場合があった。
【００２２】
特開２０１６−０６９４２３号公報（特許文献１）には、セルロースエステルに、アジピン酸エステルとポリヒドロキシアルカノエートを配合することで、曲げ弾性率の低下を抑制しながら、成形温度を低温化し、成形体の着色を改善した技術が開示されている。
しかしながら、特許文献１に開示される樹脂組成物を成形した樹脂成形体は、耐衝撃強さが低い場合があることがわかってきた。
【００２３】
これに対し、本実施形態に係る樹脂組成物は、上記構成により、曲げ弾性率の低下を抑制しつつ、耐衝撃強さが向上している樹脂成形体が得られる。この理由は定かではないが、以下のように推測される。
【００２４】
セルロースアセテートの重量平均分子量が９万超の場合、剛直なセルロースアセテートの長さが長いこと、及びセルロースアセテートどうしの分子間力が強いことによって、ポリヒドロキシアルカノエートが、セルロースアセテートの分子間に入り込みにくくなる。そのため、セルロースアセテートおよびポリヒドロキシアルカノエートのそれぞれが、樹脂組成物中で、凝集した状態で存在することで、樹脂組成物は不均一な構造になるものと考えられる。一方で、重量平均分子量が３万未満の場合は、セルロースアセテート自体の機械的強度が低下しやすくなる。
【００２５】
これに対し、本実施形態の係る樹脂組成物において、セルロースアセテートの重量平均分子量が９万以下であることで、剛直なセルロースアセテートの分子の長さが小さくなる。また、セルロースアセテートどうしの分子間力が弱められる。これらによって、ポリヒドロキシアルカノエートが、セルロースアセテートの分子間に入り込みやすくなる。このため、ポリヒドロキシアルカノエートと、セルロースアセテートとが、樹脂組成物中で、不均一な連続相を形成し難くなり、これらの成分が均一に近い状態の構造を形成し易くなるものと考えられる。
また、置換度が２．１以上２．６以下であると、ポリヒドロキシアルカノエートとの親和性が高まることにより、ポリヒドロキシアルカノエートが、セルロースアセテートの分子間に入り込みやすくなると考えられる。
その結果、本実施形態の係る樹脂組成物を成形した樹脂成形体では、曲げ弾性率の低下を抑制しつつ、耐衝撃性が向上すると考えられる。
【００２６】
以上から、本実施形態に係る樹脂組成物は、上記構成を有することにより、樹脂成形体が得られると推測される。
【００２７】
以下、本実施形態に係る樹脂組成物の成分を詳細に説明する。
【００２８】
［セルロースアセテート］
本実施形態に係る樹脂組成物は、重量平均分子量３万以上９万以下であり、置換度２．１以上２．６以下のセルロースアセテートを含む。
ここで、セルロースアセテートは、水酸基の少なくとも一部がアセチル基で置換されたセルロース誘導体であり、具体的には、下記一般式（１）で表されるセルロース誘導体である。
【００２９】
【化１】
2018131484.tif 000002
【００３０】
一般式（１）中、Ｒ１、Ｒ２、及びＲ３は、それぞれ独立に、水素原子、又はアセチル基を表す。ｎは２以上の整数を表す。ただし、ｎ個のＲ１、ｎ個のＲ２、及びｎ個Ｒ３のうちの少なくとも一部はアセチル基を表す。
【００３１】
一般式（１）中、ｎの範囲は特に制限されない。目的とする重量平均分子量の範囲に応じて決定されればよい。例えば、１２０以上３３０以下が挙げられる。
【００３２】
−重量平均分子量−
セルロースアセテートの重量平均分子量は、曲げ弾性率の低下を抑制しつつ、耐衝撃強さがより向上している樹脂成形体が得られる点で、４万以上９万以下が好ましく、６万以上８万以下がより好ましい。
【００３３】
重量平均分子量（Ｍｗ）は、ジメチルアセトアミド／塩化リチウム＝９０／１０溶液を用い、ゲルパーミエーションクロマトグラフィ装置（ＧＰＣ装置：東ソー社製、ＨＬＣ−８３２０ＧＰＣ、カラム：ＴＳＫｇｅｌα−Ｍ）にてポリスチレン換算で測定する。
【００３４】
−置換度−
セルロースアセテートの置換度は、曲げ弾性率の低下を抑制しつつ、耐衝撃強さがより向上している樹脂成形体が得られる点で、２．１５以上２．６以下であることが好ましく、２．２以上２．５以下であることがより好ましく、２．２以上２．４５以下であることがさらに好ましい。
【００３５】
ここで、置換度とは、セルロースが有する水酸基がアセチル基により置換されている程度を示す指標である。つまり、置換度は、セルロースアセテートのアセチル化の程度を示す指標となる。具体的には、置換度はセルロースアセテートのＤ−グルコピラノース単位に３個ある水酸基がアセチル基で置換された置換個数の分子内平均を意味する。
置換度は、Ｈ１−ＮＭＲ（ＪＭＮ−ＥＣＡ／ＪＥＯＬ  ＲＥＳＯＮＡＮＣＥ社製）にて、セルロース由来水素とアセチル基由来ピークの積分比から置換度を求める。なお、例えば、セルロースアセテートの構成単位分子量は、アセチル基の置換度が２．４のとき２６３、アセチル基の置換度が２．９のとき２８４となる。
【００３６】
セルロースアセテートの重合度の好適な範囲としては、例えば、１２０以上３３０以下、２００以上３００以下、２５０以上３００以下が挙げられる。セルロースアセテートの重合度が上記範囲であると、曲げ弾性率の低下を抑制しつつ、耐衝撃強さが向上している樹脂成形体が得られやすくなる。
【００３７】
なお、セルロースアセテートの重合度は、以下の手順で重量平均分子量から求める。
まず、セルロースアセテートの重量平均分子量を前記方法により測定する。
次いで、セルロースアセテートの構成単位分子量で割ることで、セルロースアセテートの重合度を求める。
【００３８】
セルロースアセテートとしては、具体的には、例えば、モノアセチルセルロース、ジアセチルセルロース、及びトリアセチルセルロースが挙げられる。セルロースアセテートは、１種単独で使用してもよく、２種以上を併用してもよい。
【００３９】
セルロースアセテートの製造方法は、特に制限はなく、例えば、セルロースに対し、アセチル化、及び、低分子量化（解重合）、並びに、必要に応じて、脱アセチル化を行う方法により好適に製造される。また、市販品のセルロースアセテートを、予め定められた重量平均分子量となるように、低分子量化（解重合）等を行って製造してもよい。
【００４０】
［ポリヒドロキシアルカノエート］
本実施形態に係る樹脂組成物は、ポリヒドロキシアルカノエートを含有する。ポリヒドロキシアルカノエートは、具体的に、例えば、一般式（２）で表される化学構造を有する樹脂が挙げられる。
【００４１】
【化２】
2018131484.tif 000003
（一般式（２）中、Ｒ１１は、炭素数１以上１０以下のアルキレン基を表す。ｐは、２以上の整数を表す。）
【００４２】
一般式（２）中、Ｒ１１が表すアルキレン基としては、炭素数３以上６以下のアルキレン基が望ましい。Ｒ１１が表すアルキレン基は、直鎖状、分岐状のいずれであってもよいが、樹脂成形体の曲げ弾性率の低下を抑制しつつ、耐衝撃強さがより向上している樹脂成形体が得られる点から、分岐状が好ましい。
【００４３】
ここで、一般式（２）中、Ｒ１１がアルキレン基を表すとは、１）Ｒ１１が同じアルキレン基を表す［Ｏ−Ｒ１１−Ｃ（＝Ｏ）−］構造を有すること、２）Ｒ１１が異なるアルキレン基（Ｒ１１が炭素数又は分岐が異なるアルキレン基）を表す複数の［Ｏ−Ｒ１１−Ｃ（＝Ｏ）−］構造（即ち、［Ｏ−Ｒ１１Ａ−Ｃ（＝Ｏ）−］［Ｏ−Ｒ１１Ｂ−Ｃ（＝Ｏ）−］構造）を有することを示している。
つまり、ポリヒドロキシアルカノエートは、１種のヒドロキシアルカノエート（ヒドロキシアルカン酸）の単独重合体であってもよいし、２種以上のヒドロキシアルカノエート（ヒドロキシアルカン酸）の共重合体であってもよい。
【００４４】
一般式（２）中、ｐの上限は特に限定されないが、例えば、２００００以下が挙げられる。ｐの範囲は、曲げ弾性率の低下を抑制しつつ、耐衝撃強さがより向上している樹脂成形体が得られる点から、５００以上１００００以下が好ましく、１０００以上８０００以下がより好ましい。
【００４５】
ポリヒドロキシアルカノエートを形成するヒドロキシアルカン酸としては、乳酸、２−ヒドロキシ酪酸、３−ヒドロキシ酪酸、４−ヒドロキシ酪酸、２−ヒドロキシ−３−メチル酪酸、２−ヒドロキシ−３，３−ジメチル酪酸、３−ヒドロキシ吉草酸、４−ヒドロキシ吉草酸、５−ヒドロキシ吉草酸、３−ヒドロキシヘキサン酸、２−ヒドロキシカプロン酸、２−ヒドロキシイソカプロン酸、６−ヒドロキシカプロン酸、３−ヒドロキシプロピオン酸、３−ヒドロキシ−２，２−ジメチルプロピオン酸、３−ヒドロキシヘキサン酸、２−ヒドロキシ−ｎ−オクタン酸等が挙げられる。
【００４６】
これらの中でも、ポリヒドロキシアルカノエートは、曲げ弾性率の低下を抑制しつつ、耐衝撃強さがより向上している樹脂成形体が得られる点で、炭素数２以上４以下の分岐状のヒドロキシアルカン酸と炭素数５以上７以上の分岐状のヒドロキシアルカン酸との共重合体（但し、炭素数はカルボキシ基の炭素も含む数である。）が好ましい。特に、３−ヒドロキシ酪酸と３−ヒドロキシカプロン酸との共重合体（３−ヒドロキシブチレートと３−ヒドロキシヘキサノエートとの共重合体）がより好ましい。
【００４７】
ポリヒドロキシアルカノエートが、３−ヒドロキシブチレートと３−ヒドロキシヘキサノエートとの共重合体である場合、３−ヒドロキシブチレートと３−ヒドロキシヘキサノエートとの共重合体に対する３−ヒドロキシヘキサノエートの共重合比は、３モル％以上２０モル％以下であることがよく、４モル％以上１５モル％以下であることが好ましく、５モル％以上１２モル％以下であることがより好ましい。３−ヒドロキシヘキサノエートの共重合比が３モル％以上２０モル％以下の範囲であることで、曲げ弾性率の低下を抑制しつつ、耐衝撃強さが向上している樹脂成形体が得られやすくなる。
【００４８】
なお、３−ヒドロキシブチレートと３−ヒドロキシヘキサノエートとの共重合体に対する３−ヒドロキシヘキサノエートの共重合比の測定方法は、以下のようにして測定する。
Ｈ１−ＮＭＲを用い、ヘキサノエート末端とブチレート末端由来のピークの積分値からヘキサノエート比率を算出する。
【００４９】
ポリヒドロキシアルカノエートの重量平均分子量（Ｍｗ）は、１０，０００以上１，０００，０００以下（好ましくは５０，０００以上８００，０００以下、より好ましくは１００，０００以上６００，０００以下）であることがよい。
ポリヒドロキシアルカノエートの重量平均分子量（Ｍｗ）が上記範囲であると、曲げ弾性率の低下を抑制しつつ、耐衝撃強さが向上している樹脂成形体が得られやすくなる。
【００５０】
ポリヒドロキシアルカノエートの重量平均分子量（Ｍｗ）は、ゲルパーミエーションクロマトグラフ（ＧＰＣ）により測定される値である。具体的には、ＧＰＣによる分子量測定は、測定装置として東ソー（株）製、ＨＰＬＣ１１００を用い、東ソー（株）製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量は、この測定結果から単分散ポリスチレン標準試料により作成した分子量校正曲線を使用して算出する。
【００５１】
以下、ポリヒドロキシアルカノエートの具体例を示すが、これに限られるわけではない。
【００５２】
【化３】
2018131484.tif 000004
【００５３】
［セルロースアセテート、及びポリヒドロキシアルカノエートの含有量］
セルロースアセテートは、曲げ弾性率の低下を抑制しつつ、耐衝撃強さが向上している樹脂成形体が得られやすくなる点で、樹脂組成物全量に対し、７０質量％以上９９．８質量％以下であることが好ましく、７５質量％以上９９．６質量％以下であることがより好ましく、８０質量％以上９９．５質量％以下であることがさらに好ましく、８５質量％以上９９．５質量％以下であることがさらに好ましく、９０質量％以上９９．５質量％以下であることがさらに好ましい。
【００５４】
ポリヒドロキシアルカノエートは、同様の点で、樹脂組成物全量に対し、０．２質量％以上１５質量％以下であることが好ましく、０．４質量％以上１５質量％以下であることがより好ましく、０．５質量％以上１５質量％以下であることがさらに好ましく、０．５質量％以上１０質量％以下であることがさらに好ましい。
【００５５】
樹脂組成物中のセルロースアセテートの含有量を（Ａ）、ポリヒドロキシアルカノエートの含有量を（Ｂ）としたときの（Ａ）と（Ｂ）との含有比率（Ｂ）／（Ａ）は、質量比で、０．００５以上０．１以下であることがよい。この範囲であると、曲げ弾性率の低下を抑制しつつ、耐衝撃強さが向上している樹脂成形体が得られやすくなる。（Ｂ）／（Ａ）は、０．０１以上０．０８以下であることが好ましく、０．０２以上０．０７以下であることがさらに好ましい。
【００５６】
なお、セルロースアセテート、及びポリヒドロキシアルカノエートの合計含有量は、樹脂組成物全量に対して、８５質量％以上であることがよく、９０質量％以上であることが好ましく、９５質量％以上であることがより好ましい。１００質量％であってもよい。
【００５７】
［可塑剤］
本実施形態に係る樹脂組成物は、さらに、可塑剤を含んでいてもよい。
可塑剤としては、例えば、アジピン酸エステル含有化合物、ポリエーテルエステル化合物、縮合りん酸エステル化合物、セバシン酸エステル化合物、グリコールエステル化合物、酢酸エステル化合物、二塩基酸エステル化合物、リン酸エステル化合物、フタル酸エステル化合物、樟脳、クエン酸エステル化合物、ステアリン酸エステル化合物、金属石鹸、ポリオール化合物、ポリアルキレンオキサイド化合物等が挙げられる。
これらの中でも、アジピン酸エステル含有化合物、ポリエーテルエステル化合物が好ましく、アジピン酸エステル含有化合物がより好ましい。
【００５８】
−アジピン酸エステル含有化合物−
アジピン酸エステル含有化合物（アジピン酸エステルを含む化合物）とは、アジピン酸エステル単独の化合物、又は、アジピン酸エステルとアジピン酸エステル以外の成分（アジピン酸エステルとは異なる化合物）との混合物であることを示す。但し、アジピン酸エステル含有化合物は、アジピン酸エステルを全成分に対して５０質量％以上で含むことがよい。
【００５９】
アジピン酸エステルとしては、例えば、アジピン酸ジエステル、アジピン酸ポリエステルが挙げられる。具体的には、下記一般式（ＡＥ−１）で示されるアジピン酸ジエステル、及び下記一般式（ＡＥ−２）で示されるアジピン酸ポリエステル等が挙げられる。
【００６０】
【化４】
2018131484.tif 000005
【００６１】
一般式（ＡＥ−１）及び（ＡＥ−２）中、ＲＡＥ１及びＲＡＥ２は、それぞれ独立に、アルキル基、又はポリオキシアルキル基［−（ＣｘＨ２Ｘ−Ｏ）ｙ−ＲＡ１］（但し、ＲＡ１はアルキル基を表す。ｘは１以上６以下の整数を表す。ｙは１以上６以下の整数を表す。）を表す。
ＲＡＥ３は、アルキレン基を表す。
ｍ１は、１以上５以下の整数を表す。
ｍ２は、１以上１０以下の整数を表す。
【００６２】
一般式（ＡＥ−１）及び（ＡＥ−２）中、ＲＡＥ１及びＲＡＥ２が表すアルキル基は、炭素数１以上６以下のアルキル基が好ましく、炭素数１以上４以下のアルキル基がより好ましい。ＲＡＥ１及びＲＡＥ２が表すアルキル基は、直鎖状、分岐状、環状のいずれでもよいが、直鎖状、分岐状が好ましい。
【００６３】
一般式（ＡＥ−１）及び（ＡＥ−２）中、ＲＡＥ１及びＲＡＥ２が表すポリオキシアルキル基［−（ＣｘＨ２Ｘ−Ｏ）ｙ−ＲＡ１］において、ＲＡ１が表すアルキル基は、炭素数１以上６以下のアルキル基が好ましく、炭素数１以上４以下のアルキル基がより好ましい。ＲＡ１が表すアルキル基は、直鎖状、分岐状、環状のいずれでもよいが、直鎖状、分岐状が好ましい。ｘは、１以上６以下の整数を表す。ｙは、１以上６以下の整数を表す。
【００６４】
一般式（ＡＥ−２）中、ＲＡＥ３が表すアルキレン基は、炭素数１以上６以下のアルキレン基が好ましく、炭素数１以上４以下のアルキレン基がより好ましい。アルキレン基は、直鎖状、分岐状、環状のいずれでもよいが、直鎖状、分岐状が好ましい。
【００６５】
一般式（ＡＥ−１）及び（ＡＥ−２）中、各符号が表す基は、置換基で置換されていてもよい。置換基としては、アルキル基、アリール基、ヒドロキシル基等が挙げられる。
【００６６】
アジピン酸エステルの分子量（または重量平均分子量）は、１００以上１００００以下が好ましく、２００以上３０００以下がより好ましい。なお、重量平均分子量は、前述のポリエーテルエステル化合物の重量平均分子量と同様の測定方法により測定された値である。
【００６７】
以下、アジピン酸エステル含有化合物の具体例を示すが、これに限られるわけではない。
【００６８】
【化５】
2018131484.tif 000006
【００６９】
−ポリエーテルエステル化合物−
ポリエーテルエステル化合物として具体的には、例えば、一般式（ＥＥ）で表されるポリエーテルエステル化合物が挙げられる。
【００７０】
【化６】
2018131484.tif 000007
【００７１】
一般式（ＥＥ）中、ＲＥＥ１及びＲＥＥ２はそれぞれ独立に、炭素数２以上１０以下のアルキレン基を表す。ＡＥＥ１及びＡＥＥ２はそれぞれ独立に、炭素数１以上６以下のアルキル基、炭素数６以上１２以下のアリール基、又は、炭素数７以上１８以下のアラルキル基を表す。ｍは、１以上の整数を表す。
【００７２】
一般式（ＥＥ）中、ＲＥＥ１が表すアルキレン基としては、炭素数３以上１０以下のアルキレン基が好ましく、炭素数３以上６以下のアルキレン基がより好ましい。ＲＥＥ１が表すアルキレン基は、直鎖状、分岐状、及び環式のいずれであってもよいが、直鎖状が好ましい。
ＲＥＥ１が表すアルキレン基の炭素数を３以上にすると、樹脂組成物の流動性の低下が抑制され、熱可塑性が発現しやすくなる。ＲＥＥ１が表すアルキレン基の炭素数を１０以下又はＲＥＥ１が表すアルキレン基を直鎖状にすると、セルロースアセテートとの親和性が高まりやすくなる。このため、ＲＥＥ１が表すアルキレン基を直鎖状とし、且つ炭素数を上記範囲とすると、樹脂組成物の成形性が向上する。
これら観点から、特に、ＲＥＥ１が表すアルキレン基は、ｎ−ヘキシレン基（−（ＣＨ２）６−）が好ましい。つまり、ポリエーテルエステル化合物は、ＲＥＥ１としてｎ−ヘキシレン基（−（ＣＨ２）６−）を表す化合物であることが好ましい。
【００７３】
一般式（ＥＥ）中、ＲＥＥ２が表すアルキレン基としては、炭素数３以上１０以下のアルキレン基が好ましく、炭素数３以上６以下のアルキレン基がより好ましい。ＲＥＥ２が表すアルキレン基は、直鎖状、分岐状、及び環式のいずれであってもよいが、直鎖状が好ましい。
ＲＥＥ２が表すアルキレン基の炭素数を３以上にすると、樹脂組成物の流動性の低下が抑制され、熱可塑性が発現しやすくなる。ＲＥＥ２が表すアルキレン基の炭素数を１０以下又はＲＥＥ２が表すアルキレン基を直鎖状にすると、セルロースアセテートとの親和性が高まりやすくなる。このため、ＲＥＥ２が表すアルキレン基を直鎖状とし、且つ炭素数を上記範囲とすると、樹脂組成物の成形性が向上する。
これら観点から、特に、ＲＥＥ２が表すアルキレン基は、ｎ−ブチレン基（−（ＣＨ２）４−）が好ましい。つまり、ポリエーテルエステル化合物は、ＲＥＥ２としてｎ−ブチレン基（−（ＣＨ２）４−）を表す化合物であることが好ましい。
【００７４】
一般式（ＥＥ）中、ＡＥＥ１、及びＡＥＥ２が表すアルキル基は、炭素数１以上６以下のアルキル基であり、炭素数２以上４以下のアルキル基がより好ましい。ＡＥＥ１、及びＡＥＥ２が表すアルキル基は、直鎖状、分岐状、及び環式のいずれであってもよいが、分岐状が好ましい。
ＡＥＥ１、及びＡＥＥ２が表すアリール基は、炭素数６以上１２以下のアリール基であり、フェニル基、ナフチル基等の無置換アリール基、又はｔ−ブチルフェニル基、ヒドロキシフェニル基等の置換フェニル基が挙げられる。
ＡＥＥ１、及びＡＥＥ２が表すアラルキル基としては、−ＲＡ−Ｐｈで示される基である。ＲＡは、直鎖状又は分岐状の炭素数１以上６以下（好ましくは炭素数２以上４以下）のアルキレン基を表す。Ｐｈは、無置換フェニル基、又は直鎖状若しくは分岐状の炭素数１以上６以下（好ましくは炭素数２以上６以下）のアルキル基で置換された置換フェニル基を表す。アラルキル基として具体的には、例えば、ベンジル基、フェニルメチル基（フェネチル基）、フェニルプロピル基、フェニルブチル基等の無置換アラルキル基、又はメチルベンジル基、ジメチルベンジル基、メチルフェネチル基等の置換アラルキル基が挙げられる。
【００７５】
ＡＥＥ１、及びＡＥＥ２の少なくとも一方は、アリール基又はアラルキル基を表すことが好ましい。つまり、ポリエーテルエステル化合物は、ＡＥＥ１、及びＡＥＥ２の少なくとも一方としてアリール基（好ましくはフェニル基）又はアラルキル基を表す化合物であることが好ましく、ＡＥＥ１、及びＡＥＥ２の双方としてアリール基（好ましくはフェニル基）又はアラルキル基を表す化合物であることが好ましい。
【００７６】
次に、ポリエーテルエステル化合物の特性について説明する。
【００７７】
ポリエーテルエステル化合物の重量平均分子量（Ｍｗ）は、４５０以上６５０以下が好ましく、５００以上６００以下がより好ましい。
重量平均分子量（Ｍｗ）を４５０以上にすると、ブリード（析出する現象）し難くなる。重量平均分子量（Ｍｗ）を６５０以下にすると、セルロースアセテートとの親和性が高まりやすくなる。このため、重量平均分子量（Ｍｗ）を上記範囲にすると、樹脂組成物の成形性が向上する。
なお、ポリエーテルエステル化合物の重量平均分子量（Ｍｗ）は、ゲルパーミエーションクロマトグラフ（ＧＰＣ）により測定される値である。具体的には、ＧＰＣによる分子量測定は、測定装置として東ソー（株）製、ＨＰＬＣ１１００を用い、東ソー（株）製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量は、この測定結果から単分散ポリスチレン標準試料により作成した分子量校正曲線を使用して算出する。
【００７８】
ポリエーテルエステル化合物の２５℃における粘度は、３５ｍＰａ・ｓ以上５０ｍＰａ・ｓ以下が好ましく、４０ｍＰａ・ｓ以上４５ｍＰａ・ｓ以下がより好ましい。
粘度を３５ｍＰａ・ｓ以上にすると、セルロースアセテートへの分散性が向上しやすくなる。粘度を５０ｍＰａ・ｓ以下にすると、ポリエーテルエステル化合物の分散の異方性が出現し難くなる。このため、粘度を上記範囲にすると、樹脂組成物の成形性が向上する。
なお、粘度は、Ｅ型粘度計により測定される値である。
【００７９】
ポリエーテルエステル化合物の溶解度パラメータ（ＳＰ値）が、９．５以上９．９以下が好ましく、９．６以上９．８以下がより好ましい。
溶解度パラメータ（ＳＰ値）を９．５以上９．９以下にすると、セルロースアセテートへの分散性が向上しやすくなる。
溶解度パラメータ（ＳＰ値）は、Ｆｅｄｏｒの方法により算出された値である、具体的には、溶解度パラメータ（ＳＰ値）は、例えば、Ｐｏｌｙｍ．Ｅｎｇ．Ｓｃｉ．，ｖｏｌ．１４，ｐ．１４７（１９７４）の記載に準拠し、下記式によりＳＰ値を算出する。
式：ＳＰ値＝√（Ｅｖ／ｖ）＝√（ΣΔｅｉ／ΣΔｖｉ）
（式中、Ｅｖ：蒸発エネルギー（ｃａｌ／ｍｏｌ）、ｖ：モル体積（ｃｍ３／ｍｏｌ）、Δｅｉ：それぞれの原子又は原子団の蒸発エネルギー、Δｖｉ：それぞれの原子又は原子団のモル体積）
なお、溶解度パラメータ（ＳＰ値）は、単位として（ｃａｌ／ｃｍ３）１／２を採用するが、慣行に従い単位を省略し、無次元で表記する。
【００８０】
以下、ポリエーテルエステル化合物の具体例を示すが、これに限られるわけではない。
【００８１】
【化７】
2018131484.tif 000008
【００８２】
本実施形態に係る樹脂組成物が可塑剤を含む場合、樹脂組成物の全量に対する含有量は特に制限されるものではない。可塑剤を含有していても、曲げ弾性率の低下を抑制しつつ、耐衝撃強さが向上している樹脂成形体が得られやすくなる点で、樹脂組成物の全量に対する含有量は、１５質量％以下（好ましくは１０質量％以下、より好ましくは５質量％以下）であることがよい。なお、可塑剤の含有量が上記範囲であると、可塑剤のブリードも抑制されやすくなる。
【００８３】
［その他の成分］
本実施形態に係る樹脂組成物は、必要に応じて、さらに、上述した以外のその他の成分を含んでいてもよい。その他の成分としては、例えば、難燃剤、相溶化剤、酸化防止剤、離型剤、耐光剤、耐候剤、着色剤、顔料、改質剤、ドリップ防止剤、帯電防止剤、加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミニウム、ボロンナイトライド等）などが挙げられる。
また、必要に応じて、酢酸放出を防ぐための受酸剤、反応性トラップ剤などの成分（添加剤）を添加してもよい。受酸剤としては、例えば、酸化マグネシウム、酸化アルミニウムなどの酸化物；水酸化マグネシウム、水酸化カルシウム、水酸化アルミニウム、ハイドロタルサイトなどの金属水酸化物；炭酸カルシウム；タルク；などが挙げられる。
反応性トラップ剤としては、例えば、エポキシ化合物、酸無水物化合物、カルボジイミドなどが挙げられる。
これらの成分の含有量は、樹脂組成物全量に対してそれぞれ、０質量％以上５質量％以下であることが好ましい。ここで、「０質量％」とはその他の成分を含まないことを意味する。
【００８４】
本実施形態に係る樹脂組成物は、上記樹脂（セルロースアセテート、及びポリヒドロキシアルカノエート）以外の他の樹脂を含有していてもよい。但し、他の樹脂を含む場合、樹脂組成物の全量に対する他の樹脂の含有量は、５質量％以下がよく、１質量％未満であることが好ましい。他の樹脂は、含有しないこと（つまり０質量％）がより好ましい。
他の樹脂としては、例えば、従来公知の熱可塑性樹脂が挙げられ、具体的には、ポリカーボネート樹脂；ポリプロピレン樹脂；ポリエステル樹脂；ポリオレフィン樹脂；ポリエステルカーボネート樹脂；ポリフェニレンエーテル樹脂；ポリフェニレンスルフィド樹脂；ポリスルホン樹脂；ポリエーテルスルホン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、およびシアン化ビニル化合物からなる群より選ばれる１種以上のビニル単量体を、重合若しくは共重合させて得られるビニル系重合体若しくは共重合体；ジエン−芳香族アルケニル化合物共重合体；シアン化ビニル−ジエン−芳香族アルケニル化合物共重合体；芳香族アルケニル化合物−ジエン−シアン化ビニル−Ｎ−フェニルマレイミド共重合体；シアン化ビニル−（エチレン−ジエン−プロピレン（ＥＰＤＭ））−芳香族アルケニル化合物共重合体；塩化ビニル樹脂；塩素化塩化ビニル樹脂；などが挙げられる。また、コアシェル型のブタジエン−メチルメタクリレート共重合体も挙げられる。これら樹脂は、１種を単独で用いてもよく、２種以上を併用してもよい。
【００８５】
［樹脂組成物の製造方法］
本実施形態に係る樹脂組成物は、例えば、セルロースアセテート、及びポリヒドロキシアルカノエートを含む樹脂組成物を調製する工程を有する。
本実施形態に係る樹脂組成物は、セルロースアセテート、及びポリヒドロキシアルカノエートと、必要に応じて、可塑剤、その他の成分等と、を含む混合物を溶融混練することにより製造される。他に、本実施形態に係る樹脂組成物は、例えば、上記成分を溶剤に溶解することによっても製造される。
溶融混練の手段としては公知の手段が挙げられ、具体的には、例えば、二軸押出機、ヘンシェルミキサー、バンバリーミキサー、単軸スクリュー押出機、多軸スクリュー押出機、コニーダ等が挙げられる。
【００８６】
＜樹脂成形体＞
本実施形態に係る樹脂成形体は、本実施形態に係る樹脂組成物を含む。つまり、本実施形態に係る樹脂成形体は、本実施形態に係る樹脂組成物と同じ組成で構成されている。
【００８７】
本実施形態に係る樹脂成形体の成形方法は、形状の自由度が高い点で、射出成形が好ましい。この点で、樹脂成形体は、射出成形によって得られた射出成形体であることが好ましい。
射出成形のシリンダ温度は、例えば２００℃以上３００℃以下であり、好ましくは２４０℃以上２８０℃以下である。射出成形の金型温度は、例えば４０℃以上９０℃以下であり、６０℃以上８０℃以下がより好ましい。
射出成形は、例えば、日精樹脂工業社製ＮＥＸ５００、日精樹脂工業社製ＮＥＸ１５０、日精樹脂工業社製ＮＥＸ７００００、日精樹脂工業社製ＰＮＸ４０、住友機械社製ＳＥ５０Ｄ等の市販の装置を用いて行ってもよい。
【００８８】
本実施形態に係る樹脂成形体を得るための成形方法は、前述の射出成形に限定されず、例えば、押し出し成形、ブロー成形、熱プレス成形、カレンダ成形、コーティング成形、キャスト成形、ディッピング成形、真空成形、トランスファ成形などを適用してよい。
【００８９】
本実施形態に係る樹脂成形体は、電子・電気機器、事務機器、家電製品、自動車内装材、容器などの用途に好適に用いられる。より具体的には、電子・電気機器や家電製品の筐体；電子・電気機器や家電製品の各種部品；自動車の内装部品；ＣＤ−ＲＯＭやＤＶＤ等の収納ケース；食器；飲料ボトル；食品トレイ；ラップ材；フィルム；シート；などである。
【実施例】
【００９０】
以下に実施例を挙げて本発明をさらに詳細に説明するが、本発明はこれらの実施例に制限されるものではない。なお、特に断りのない限り「部」は「質量部」を表す。
【００９１】
＜セルロースアシレートの準備＞
（セルロースアセテートの準備）
−セルロースアセテート（ＣＡ１）の合成−
アセチル化：セルロース粉末（日本製紙ケミカル（株）製、ＫＣフロックＷ５０）３部、硫酸０．１５部、酢酸３０部、及び、無水酢酸６部を反応容器に入れ、２０℃で４時間撹拌し、セルロースのアセチル化を行った。
【００９２】
脱アセチル及び低分子量化：撹拌終了後、アセチル化を行った溶液に、ただちに３部の酢酸と１．２部の純水とを加え、２０℃で３０分間撹拌した。撹拌終了後、０．２Ｍ塩酸水溶液４．５部を加え、７５℃に加熱して、５時間撹拌した。この溶液を、２００部の純水に２時間かけて滴下し、２０時間静置した後、孔径６μｍのフィルターを通してろ過し、４部の白色粉末を得た。
【００９３】
洗浄：得られた白色粉末を、フィルタープレス（栗田機械製作所社製、ＳＦ（ＰＰ））を用い、純水にて電導度が５０μＳ以下になるまで洗浄を行った。洗浄後、乾燥した。
【００９４】
後処理：乾燥後の白色粉末３部に、０．２部の酢酸カルシウムと３０部の純水とを加え、２５℃で２時間撹拌した後、ろ過した。ろ過して得られた粉末を６０℃で７２時間乾燥し、セルロースアセテート（ＣＡ１）を約２．５部得た。
【００９５】
−セルロースアセテート（ＣＡ２）の合成−
アセチル化に用いる硫酸量０．１５部を０．１０部とした以外はＣＡ１と同様にしてセルロースアセテート（ＣＡ２）を得た。
【００９６】
−セルロースアセテート（ＣＡ３）の合成−
アセチル化に用いる硫酸量０．１５部を０．０１部とした以外はＣＡ１と同様にしてセルロースアセテート（ＣＡ３）を得た。
【００９７】
−セルロースアセテート（ＣＡ４）の合成−
脱アセチル化及び低分子量化において、５時間撹拌したところを７時間に変えた以外は、ＣＡ１と同様の方法でセルロースアセテート（ＣＡ４）を得た。
【００９８】
−セルロースアセテート（ＣＡ５）の合成−
脱アセチル化及び低分子量化において、５時間撹拌したところを、４時間３０分に変更した以外は、ＣＡ１と同様にしてセルロースアセテート（ＣＡ５）を得た。
【００９９】
−セルロースアセテート（ＣＡ６）の合成−
アセチル化を行って得られた溶液を室温（２５℃）で１６時間放置した後、脱アセチル化及び低分子量化を行った以外は、ＣＡ１と同様にしてセルロースアセテート（ＣＡ６）を得た
【０１００】
−セルロースアセテート（ＣＡ７）の合成−
脱アセチル化及び低分子量化において、７５℃で５時間撹拌するところを、６５℃で７時間撹拌した以外はＣＡ１と同様にしてセルロースアセテート（ＣＡ７）を得た。
【０１０１】
−セルロースアセテート（ＣＡ８）の合成−
脱アセチル化及び低分子量化において、７５℃で５時間撹拌するところを、８０℃で４時間撹拌した以外はＣＡ１と同様にしてセルロースアセテート（ＣＡ８）を得た。
【０１０２】
−セルロースアセテート（ＣＡ９）の準備−
市販のセルロースアセテート（ダイセル社製、Ｌ５０）を（ＣＡ９）として準備した。
【０１０３】
−セルロースアセテート（ＣＡ１０）の準備−
市販のセルロースアセテート（ダイセル社製、Ｌ２０）を（ＣＡ１０）として準備した。
【０１０４】
（セルロースプロピオネートの準備）
−セルロースプロピオネート（ＣＰ１）の合成−
アセチル化において、無水酢酸２部を用いたところを、無水プロピオン酸２．５部用い、脱アシル及び低分子量化において、撹拌時間５時間を７時間に変えた以外は、ＣＡ１と同様にしてセルロースプロピオネート（ＣＰ１）を得た。
【０１０５】
（セルロースブチレートの準備）
−セルロースブチレート（ＣＢ１）の合成−
アセチル化において、無水酢酸２部を用いたところを、無水酪酸２．５部用い、脱アシル及び低分子量化において、撹拌時間５時間を７時間に変えた以外は、ＣＡ１と同様にしてセルロースブチレート（ＣＢ１）を得た。
【０１０６】
＜重量平均分子量、重合度、置換度の測定＞
セルロースアセテートの重合度は、以下の手順で重量平均分子量から求められる。
まず、セルロースアセテートの重量平均分子量を、ジメチルアセトアミド／塩化リチウム＝９０／１０溶液を用い、ＧＰＣ装置（東ソー（株）製、ＨＬＣ−８３２０ＧＰＣ、カラム：ＴＳＫｇｅｌα−Ｍ）にてポリスチレン換算で測定する。
この方法で合成したセルロースアセテートの重量平均分子量（Ｍｗ）と置換度とを評価した結果を表１にまとめる。また、セルロースプロピオネートおよびセルロースブチレートの重量平均分子量（Ｍｗ）と置換度とを評価した結果を表２にまとめる。
【０１０７】
【表１】
2018131484.tif 000009
【０１０８】
【表２】
2018131484.tif 000010
【０１０９】
＜ポリヒドロキシアルカノエートの準備＞
（ポリヒドロキシアルカノエート（ＨＡ１）〜（ＨＡ４）の準備）
ポリヒドロキシアルカノエート（ＨＡ１）〜（ＨＡ４）として、下記市販品を準備した。
アオニレックスＸ１３１Ａを、ポリヒドロキシアルカノエート（ＨＡ１）、アオニレックスＸ１５１Ａを、ポリヒドロキシアルカノエート（ＨＡ２）、及びアオニレックスＸ３３１Ｎを、ポリヒドロキシアルカノエート（ＨＡ３）とした（いずれも、カネカ社製）。
また、バイオポール（ゼネカ社製）を、ポリヒドロキシアルカノエート（ＨＡ４）とした。
準備した各ポリヒドロキシアルカノエートの重量平均分子量と、ポリヒドロキシアルカノエート中のヒドロキシヘキサノエートの共重合比（モル％）を表３にまとめる。
【０１１０】
【表３】
2018131484.tif 000011
【０１１１】
＜可塑剤の準備＞
（可塑剤Ｐ１〜Ｐ３の準備）
市販のアジピン酸エステル含有化合物可塑剤（大八化学工業社製、Ｄａｉｆａｔｔｙ１０１）を可塑剤（Ｐ１）、ポリエーテルエステル可塑剤（ＡＤＥＫＡ社製、ＲＳ−１０００）を可塑剤（Ｐ２）、縮合りん酸エステル系可塑剤（大八化学工業社製、ＰＸ２００）を可塑剤（Ｐ３）として準備した。
【０１１２】
＜実施例１〜２３、比較例１〜１０＞
−混練および射出成形−
表４に示す仕込み組成比で、シリンダ温度を表４にしたがって調製し、２軸混練装置（東芝機械社製、ＴＥＸ４１ＳＳ）にて混練を実施し、樹脂組成物（ペレット）を得た。
得られたペレットについて、射出成形機（日精樹脂工業社製、ＮＥＸ１４０ＩＩＩ）を用い、射出ピーク圧力が１８０ＭＰａを越えないシリンダ温度で、ＩＳＯ多目的ダンベル（測定部幅１０ｍｍ×厚み４ｍｍ）を成形した。
【０１１３】
［評価］
−シャルピー衝撃強さ−
得られたＩＳＯ多目的ダンベルをノッチングツール（東洋精機社製、ノッチング装置）を用いてノッチ加工し、デジタル耐衝撃測定装置（東洋精機社製、ＤＧ−ＵＢ型）にて、ＩＳＯ−１７９−１に準拠する方法で測定した。結果を表４にまとめる。
【０１１４】
−曲げ弾性率−
得られたＩＳＯ多目的ダンベル試験片を用いて、万能試験装置（島津製作所社製、オートグラフＡＧ−Ｘｐｌｕｓ）を用いて、ＩＳＯ−１７８に準拠する方法で測定を行った。結果を表４にまとめる。
【０１１５】
【表４】
2018131484.tif 000012
【０１１６】
なお、表４中、「ＡＣ」は、セルロースアシレートを、「ＰＨＡ」は、ポリヒドロキシアルカノエートを、それぞれ表す。
【０１１７】
上記結果から、本実施例では、比較例に比べ、曲げ弾性率および耐衝撃強さの評価結果が良好であることがわかる。